(57)【要約】      （修正有）【課題】フラーレン誘導体を含有し、単離された材料として容易に得られ、各種用途においてそのまま使用することのできるナノシート及びその製造方法を提供すること。【解決手段】下記一般式（１）で表される第１のフラーレン誘導体及び下記一般式（２）で表される第２のフラーレン誘導体を含有するナノシート。2006124298.tif 000013［式（１）及び（２）中、Ｆｕ１はフラーレンからなる２価の基、Ｆｕ２はフラーレンからなる４価の基、Ｒ１、Ｒ２、Ｒ３、Ｒ４及びＲ５はそれぞれ独立に置換基を有していてもよいアルキル基又は水素原子、Ｘ１及びＸ２はそれぞれ独立にハロゲン原子、をそれぞれ示す。］【選択図】なし【特許請求の範囲】
【請求項１】
下記一般式（１）で表される第１のフラーレン誘導体及び下記一般式（２）で表される第２のフラーレン誘導体を含有するナノシート。
【化１】
2006124298.tif 000009
［式（１）及び（２）中、Ｆｕ１はフラーレンからなる２価の基、Ｆｕ２はフラーレンからなる４価の基、Ｒ１、Ｒ２、Ｒ３、Ｒ４及びＲ５はそれぞれ独立に置換基を有していてもよいアルキル基又は水素原子、Ｘ１及びＸ２はそれぞれ独立にハロゲン原子、をそれぞれ示す。］
【請求項２】
前記第２のフラーレン誘導体を、前記第１のフラーレン誘導体及び前記第２のフラーレン誘導体の合計量に対して５〜８０質量％含有する、請求項１に記載のナノシート。
【請求項３】
樹脂と、これに分散した請求項１又は２に記載のナノシートと、を含有する複合体。
【請求項４】
下記一般式（１１）で表される第１の前駆体及び下記一般式（２１）で表される第２の前駆体を溶解した溶液に、下記一般式（３）で表されるハロゲン化アルキル化合物を混合して、下記一般式（１ａ）で表される第１のフラーレン誘導体及び下記一般式（２ａ）で表される第２のフラーレン誘導体を含有するナノシートを生成させる工程を備える、ナノシートの製造方法。
【化２】
2006124298.tif 000010
【化３】
2006124298.tif 000011
【化４】
2006124298.tif 000012
［式（１１）、（２１）、（３）、（１ａ）及び（２ａ）中、Ｆｕ１はフラーレンからなる２価の基、Ｆｕ２はフラーレンからなる４価の基、Ｒ１、Ｒ３、Ｒ５及びＲ６はそれぞれ独立に置換基を有していてもよいアルキル基又は水素原子、Ｘ３はハロゲン原子、をそれぞれ示す。］
【発明の詳細な説明】
【技術分野】
【０００１】
本発明は、フラーレン誘導体を含有するナノシート及びその製造方法、並びにナノシートを含有する複合体に関する。
【背景技術】
【０００２】
１９８５年にフラーレンＣ６０の存在が初めて確認され、さらに、１９９１年にカーボンナノチューブが発見されて以来、いわゆるナノカーボン材料は、ナノサイエンスやナノテクノロジーにおけるトップランナーと見なされている。そして、電子デバイス、太陽電池、燃料電池、パネルディスプレイ材料、ガス吸着材料、ＭＲＩの造影剤などの各種用途において、ナノカーボン材料の応用・実用化研究が急速に進んでいるところである。このような広範囲の用途にわたる展開は、ナノカーボン材料の特異な物性に起因する。ナノカーボン材料の物性発現は、ナノカーボン材料が球殻状あるいはチューブ状といった特異な構造を有していることに由来すると考えられている。
【０００３】
ところで、上記のような各種用途への適用にあたって、ナノカーボン材料を、サブミクロンオーダーの厚みを有する薄膜状材料である、いわゆるナノシートの形態で用いることができれば、微粒子状や繊維状等の形態で用いる場合と比較して、物性や取り扱い性等の点で多くの利点があると考えられている。例えば、色素増感型太陽電池の電解質への添加剤としてナノシートを用いることができれば、増感色素の安定性や耐久性が改善されることなどが期待される。また、ナノシートを樹脂への充填剤として用いた複合体においては、少ない添加量で大きな補強効果が得られると考えられる。
【０００４】
従来、フラーレン誘導体を含有するナノシートは、ＣＶＤ法、スパッタリング法、レーザーアブレーション法、ＬＢ（ラングミュア・ブロジェット）法などの方法で、基板に密着する薄膜として得られていた。また、フラーレン誘導体をポリマー溶液に溶かした塗工液を、スピンコートにより基板上に塗布して薄膜化した例（特許文献１）も知られている。
【０００５】
一方、繊維状のナノカーボン材料（ナノファイバー）としては、例えば、フラーレン誘導体を含有し、直径１４〜１２０ｎｍ、長さ７０μｍ以上のナノファイバーを得た例について報告されている（非特許文献１）。
【特許文献１】特開２００４−２２１２９１号公報
【非特許文献１】「アンゲヴァンドテ・ケミイ・インターナショナル・エディション（Ａｎｇｅｗ．  Ｃｈｅｍ．  Ｉｎｔ．  Ｅｄ）」、１９９９年、第３８巻、ｐ．２４０３
【発明の開示】
【発明が解決しようとする課題】
【０００６】
ナノシートを各種用途に適用するためには、ナノシートを一旦単独の材料として単離することが望ましい。ところが、上記のような従来の方法による場合、フラーレン誘導体を含有するナノシートは基板上に形成されるため、基板と一体化していない単離された材料としてのナノシートを得ることが困難であった。しかも、単離された材料としてナノシートを得ようとすれば、基板からナノシートを剥離させる工程を必要とするため、従来の製造方法の場合、著しく生産性に劣るものとならざるを得なかった。
【０００７】
また、上記非特許文献１に開示されるように、フラーレン誘導体を含有しナノファイバーの形態を有する炭素材料であれば、基板を用いない方法でも得られることが知られていた。しかし、この場合はナノシートではなくナノファイバーの形態を有するものが得られるのであるし、しかも、このナノファイバーは、溶媒に分散した状態では安定であるものの、単独で取り出すとナノファイバーとしての形態を保つことが困難なものであった。
【０００８】
本発明は、上記事情に鑑みてなされたものであり、フラーレン誘導体を含有し、単離された材料として容易に得られ、各種用途においてそのまま使用することのできるナノシート及びその製造方法を提供することを目的とする。また、本発明はこのナノシートを含有する複合体を提供することを目的とする。
【課題を解決するための手段】
【０００９】
本発明者らは、上記課題を解決すべく鋭意検討した結果、特定の２種類のフラーレン誘導体を組み合わせた炭素材料が、基板等を用いなくとも容易にナノシートを形成し、単離したときにこれがナノシートとしての形態を保持することを見出し、本発明の完成に至った。
【００１０】
すなわち、本発明は、下記一般式（１）で表される第１のフラーレン誘導体及び下記一般式（２）で表される第２のフラーレン誘導体を含有することを特徴とするナノシートである。なお、本発明における「ナノシート」とは、厚みが１μｍ未満のシート状の材料のことを意味する。
【００１１】
【化１】
2006124298.tif 000002
【００１２】
式（１）及び（２）中、Ｆｕ１はフラーレンからなる２価の基、Ｆｕ２はフラーレンからなる４価の基、Ｒ１、Ｒ２、Ｒ３、Ｒ４及びＲ５はそれぞれ独立に置換基を有していてもよいアルキル基又は水素原子、Ｘ１及びＸ２はそれぞれ独立にハロゲン原子、をそれぞれ示す。なお、「フラーレンからなる２価の基」とは、フラーレンが有する二重結合のうち１個が単結合となることによって生成する基を意味し、「フラーレンからなる４価の基」とは、フラーレンが有する二重結合のうち２個が単結合となることによって生成する基を意味する。
【００１３】
上記のような第１及び第２のフラーレン誘導体をともに含有する炭素材料を用いたことによって、ナノシートが単独の自立した材料として容易に得られ、これを各種用途にそのまま用いることが可能となった。このような効果が得られる理由は必ずしも明らかではないが、例えば、第１及び第２のフラーレン誘導体におけるイオン化された窒素原子によるクーロン的な相互作用により、第１及び第２のフラーレン誘導体が規則的に配列して高次構造を形成し、全体としてシート状の形態を保持しやすくなった可能性が考えられる。
【００１４】
上記ナノシートにおいては、第２のフラーレン誘導体を、第１のフラーレン誘導体及び第２のフラーレン誘導体の合計量に対して５〜８０質量％含有することが好ましい。これにより、単離された材料としてナノシートを得ることが更に容易になる。
【００１５】
また、本発明は、樹脂と、これに分散した上記本発明のナノシートとを含有することを特徴とする複合体である。この複合体は、上記本発明のナノシートを含有していることにより、サブミクロンオーダーの厚さのフィルムに成形したときでも十分な強度を有する。
【００１６】
さらに、本発明は、下記一般式（１１）で表される第１の前駆体及び下記一般式（２１）で表される第２の前駆体を溶解した溶液に、下記一般式（３）で表されるハロゲン化アルキル化合物を混合して、下記一般式（１ａ）で表される第１のフラーレン誘導体及び下記一般式（２ａ）で表される第２のフラーレン誘導体を含有するナノシートを生成させる工程を備えることを特徴とするナノシートの製造方法である。
【００１７】
【化２】
2006124298.tif 000003
【００１８】
【化３】
2006124298.tif 000004
【００１９】
【化４】
2006124298.tif 000005
【００２０】
式（１１）、（２１）、（３）、（１ａ）及び（２ａ）中、Ｆｕ１はフラーレンからなる２価の基、Ｆｕ２はフラーレンからなる４価の基、Ｒ１、Ｒ３、Ｒ５及びＲ６はそれぞれ独立に置換基を有していてもよいアルキル基又は水素原子、Ｘ３はハロゲン原子、をそれぞれ示す。
【００２１】
上記本発明の製造方法によれば、単離された材料としてのナノシートを十分に高い生産効率で得ることができる。また、この方法は、上記本発明のナノシート製造するための方法として好適に採用することができる。
【発明の効果】
【００２２】
本発明によれば、フラーレン誘導体を含有し、単離された材料として容易に得られ、各種用途においてそのまま使用することのできるナノシート及びその製造方法、並びにこのナノシートを含有する複合体が提供される。
【発明を実施するための最良の形態】
【００２３】
以下、本発明の好適な実施形態について詳細に説明する。
【００２４】
本発明のナノシートは、上記一般式（１）で表される第１のフラーレン誘導体と、上記一般式（２）で表される第２のフラーレン誘導体とを含有する。
【００２５】
第１及び第２のフラーレン誘導体において、２価の基としてのＦｕ１及び４価の基としてのＦｕ２を形成するフラーレンとしては、Ｃ６０、Ｃ７０、Ｃ７６、Ｃ７８、Ｃ８２及びＣ８４が挙げられ、これらの中でもＣ６０が好ましい。また、Ｆｕ１及びＦｕ２は互いに同一でも異なっていてもよいが、ナノシートの生成がより容易となる点で、Ｆｕ１及びＦｕ２は互いに同一種のフラーレンで形成されることが好ましい。
【００２６】
Ｒ１、Ｒ２、Ｒ３、Ｒ４及びＲ５は、それぞれ独立に、置換基を有していてもよいアルキル基または水素原子である。このアルキル基としては、炭素数１〜５のアルキル基が好ましく、炭素数１〜３のアルキル基がより好ましい。上記炭素数が５を超えると、置換基が嵩高くなって、ナノシートの形態を保つことが困難となる傾向にある。また、Ｒ１及びＲ２は互いに同じ炭素数のアルキル基であることが好ましく、Ｒ３及びＲ４も互いに同じ炭素数のアルキル基であることが好ましい。
【００２７】
Ｘ１及びＸ２は、それぞれ独立にハロゲン原子である。このハロゲン原子としては、ヨウ素原子、塩素原子又は臭素原子が好ましい。
【００２８】
このような構造を有する第１及び第２のフラーレン誘導体は、例えば、「ジャーナル  オブ  アメリカン  ケミカル  ソサイエティ（Ｊｏｕｒｎａｌ  ｏｆ  Ａｍｅｒｉｃａｎ  Ｃｈｅｍｉｃａｌ  Ｓｏｃｉｅｔｙ）」、Ｖｏｌ．１１５、ｐ．９７９８に記載されているような公知の方法で合成できる。
【００２９】
本発明のナノシートにおいて、第２のフラーレン誘導体の含有率は、第１及び第２のフラーレン誘導体の合計量に対して５〜８０質量％であることが好ましく、１０〜７０質量％であることがより好ましい。上記含有率が５質量％未満であるか又は８０質量％を超えると、シート状の形態を保持することが困難となる傾向にある。
【００３０】
本発明のナノシートは、第１及び第２のフラーレン誘導体に加えて、本発明の効果を著しく損なわない程度の割合、好ましくはナノシート全体に対して３質量％以下程度の割合で、第１及び第２のフラーレン誘導体以外の他の成分を含有してもよい。他の成分としては、例えば、上記一般式（１）又は（２）で表され、Ｘ１又はＸ２がハロゲン原子以外のアニオンであるようなフラーレン誘導体が挙げられる。このようなアニオンとしては、ビスメタンスルホニルイミド、ビストリフルオロメタンスルホニルイミド、ビスブチルスルホニルイミド、ビスフルオロブチルメタンスルホニルイミド、ビスメタンスルホン酸、ビストリフルオロメタンスルホン酸、ジシアンジアミド等からプロトンが脱離して形成されるアニオンが挙げられる。
【００３１】
また、本発明のナノシートは、例えば、下記一般式（４）で表されるフラーレン誘導体を更に含有していてもよい。なお、式（４）中、Ｆｕ３はフラーレンからなる４価以上の基を示し、Ｘ２、Ｒ３、Ｒ４及びＲ５は一般式（２）におけるのと同様の内容を示し、ｎ１及びｎ２はそれぞれ独立に正の整数を示す。ｎ１＋ｎ２は３又は４であることが好ましい。
【００３２】
【化５】
2006124298.tif 000006
【００３３】
以上のような本発明のナノシートは、例えば、上記一般式（１１）で表される第１の前駆体及び上記一般式（２１）で表される第２の前駆体をトルエン等の芳香族炭化水素系の溶媒に溶解した溶液に、上記一般式（３）で表されるハロゲン化アルキル化合物を混合して、上記一般式（１ａ）で表される第１のフラーレン誘導体及び上記一般式（２ａ）で表される第２のフラーレン誘導体を含有するナノシートを生成させる工程を備える製造方法によって、好適に得ることができる。
【００３４】
式（１１）、（２１）、（３）、（１ａ）及び（２ａ）中、Ｆｕ１、Ｆｕ２、Ｒ１、Ｒ３及びＲ５は、式（１）及び（２）におけるものと同様の内容を示す。また、Ｒ６は式（１）及び（２）におけるＲ２及びＲ４に相当し、Ｘ３は式（１）及び（２）におけるＸ１及びＸ２に相当するものである。すなわち、式（１ａ）及び（２ａ）は、式（１）及び式（２）において、Ｒ２及びＲ４が互いに同一で、Ｘ１及びＸ２も互いに同一である場合を表す式となっている。
【００３５】
第１及び第２の前駆体は、公知の方法、例えば、フラーレンと、グリシン又はその誘導体とを、トルエン等の溶媒中で反応させる方法で合成することができる。この合成反応後の粗生成物は、通常、第１及び第２の前駆体を含有する混合物であるので、この粗生成物をカラムクロマトグラフィーで分離するなどして、第１及び第２の前駆体を単離し、これを任意の比率で併用して、ナノシートの製造のために用いることができる。
【００３６】
式（３）で表されるハロゲン化アルキル化合物において、Ｒ６は炭素数１〜５のアルキル基であることが好ましく、炭素数１〜３のアルキル基であることがより好ましい。また、Ｘ３としては、Ｘ１及びＸ２と同様に、ヨウ素原子、塩素原子又は臭素原子が好ましい。
【００３７】
上記のナノシートの製造方法においては、第１及び第２の前駆体を溶解した溶液に、ハロゲン化アルキル化合物を混合して、好ましくは攪拌することにより、第１及び第２の前駆体とハロゲン化アルキル化合物との反応が進行して第１及び第２のフラーレン誘導体が生成するとともに、これらフラーレン誘導体を含有するナノシートが懸濁物として生成する。そして、この懸濁物をろ別等によって取り出すことで、フラーレン誘導体を含有するナノシートが得られる。
【００３８】
第１及び第２の前駆体とハロゲン化アルキル化合物との反応は、２０〜４０℃で、２４〜１６８時間かけて進行させるのがよい。また、反応は暗所で行うことが好ましい。また、フラーレンナノシート中のフラーレン内にＮａ、Ｋ、Ｃｓ、Ｒｂ、Ｌａ、Ｓｎなどの金属を閉じ込めることもできる。
【００３９】
本発明のナノシートは、樹脂の充填剤、あるいは、色素増感型太陽電池の電解質への添加剤、燃料電池、電気粘性流体などの電気化学的デバイスなどに好適に用いることができる。
【００４０】
特に、本発明のナノシートを樹脂の充填剤として用いたときに得られる、樹脂と、これに分散したナノシートとを含有する複合体は、充填されるナノシート自体が十分薄いために、サブミクロンオーダーの厚さを有する極めて薄いフィルム（高分子ナノシート）に成形することが容易で、また、このように薄いフィルムに成形したときでも十分な機械強度を有する。
【００４１】
上記複合体に用いる樹脂としては、熱硬化性樹脂でもよいし、熱可塑性樹脂でもよい。具体的には、ポリエチレン、ポリプロピレン、ポリイソブチレン、ポリスチレン、ポリエチレンオキシド、ポリフッ化ビニリデン、ナイロン、ポリペプチド等の、合成又は天然の直鎖状又は分岐状高分子を含んだ樹脂にナノシートを分散させて複合体を得ることができる。
【００４２】
また、これらの樹脂に溶媒を含ませてゲルを形成することでゲル状の複合体を得、これをフィルム状に成形して、いわゆるゲルナノシートとしてもよい。この場合、樹脂としては、上記のような高分子を含んだものの他、ソルビトールなどの糖類化合物が物理架橋して形成される樹脂が挙げられる。
【実施例】
【００４３】
以下、本発明について実施例及び比較例を挙げて具体的に説明する。但し、本発明は以下の実施例に限定されるものではない。
＜前駆体の合成＞
【００４４】
（合成例）
フラーレンＣ６０（東京化成社製）０．１ｇをトルエン１００ｍＬに５０℃に加温しながら溶解し、これにパラホルムアルデヒド（アルドリッチ社製）２３ｍｇ及びＮ−メチルグリシン（アルドリッチ社製）２６ｍｇを加え、直ちに１２０℃まで加熱して、トルエンを還流させた。２時間の還流後、反応液を室温まで冷却して、濃褐色の透明液体を得た。続いてこの透明液体をシリカゲルカラムクロマトグラフィーで分画して、下記一般式（１１ｂ）で表されＲ１がメチル基である第１の前駆体及び下記一般式（２１ｂ）で表されＲ３及びＲ５がメチル基である第２の前駆体をそれぞれ単離した。
【００４５】
【化６】
2006124298.tif 000007
＜ナノシートの作製＞
【００４６】
（実施例１）
合成例で得た２５ｍｇの第１の前駆体及び１７ｍｇの第２の前駆体を、サンプル瓶中でトルエン２５ｍＬに室温にて溶解した溶液に対して、ヨウ化メチル（東京化成社製）１５ｍＬを加えた。そして、サンプル瓶をアルミ箔で覆い、溶液を室温にて９６時間攪拌した。その後、溶液中に生成した懸濁物をろ別及び乾燥して、フィルム状の固形物を得た。この固形物は、図１の走査型電子顕微鏡写真（倍率１００００倍）に示すように、厚さが２００ｎｍ程度の複数のナノシートで構成されていた。すなわち、下記一般式（１ｂ）で表され、Ｒ１及びＲ６がメチル基、Ｘがヨウ素原子である第１のフラーレン誘導体、並びに下記一般式（２ｂ）で表され、Ｒ３、Ｒ５及びＲ６がメチル基、Ｘがヨウ素原子である第２のフラーレン誘導体を含有し、各種用途にそのまま用いることのできる単離された材料としてのフラーレンナノシート（フラーレン誘導体を主成分とするナノシート）が得られた。
【００４７】
【化７】
2006124298.tif 000008
【００４８】
（実施例２）
１０ｍｇの第１の前駆体及び３５ｍｇの第２の前駆体を用いた他は、実施例１と同様にして、フラーレンナノシートが得られた。
【００４９】
（実施例３）
４０ｍｇの第１の前駆体及び５ｍｇの第２の前駆体を用いた他は、実施例１と同様にして、フラーレンナノシートが得られた。
【００５０】
（実施例４）
ヨウ化メチルに代えてヨウ化エチルを用いて、式（１ｂ）及び（２ｂ）におけるＲ６がエチル基である第１及び第２のフラーレン誘導体を生成させた他は、実施例１と同様にして、フラーレンナノシートが得られた。
【００５１】
（実施例５）
Ｎ−メチルグリシンに代えてグリシンを用いて、式（１１ｂ）及び（１ｂ）におけるＲ１、並びに式（２１ｂ）及び（２ｂ）におけるＲ３を水素原子とした他は、実施例１と同様にして、フラーレンナノシートが得られた。
【００５２】
（実施例６）
ヨウ化メチルに代えて臭化メチルを用いて、式（１ｂ）及び（２ｂ）におけるＸが臭素原子である第１及び第２のフラーレン誘導体を生成させた他は、実施例１と同様にして、フラーレンナノシートが得られた。
【００５３】
（実施例７）
実施例１と同様の第１及び第２のフラーレン誘導体をそれぞれ別途準備し、２５ｍｇの第１のフラーレン誘導体と、２０ｍｇの第２のフラーレン誘導体とをトルエン中に加えて高速攪拌し、生成した懸濁物をろ別して、フラーレンナノシートが得られた。
ただし、高速攪拌が必要な点、フラーレンナノシートの成長にやや長い時間を要する等の点で、実施例１の場合と比較してその生産性はやや劣るものであった。
【００５４】
（比較例１）
実施例１と同様の第１の前駆体のみを溶解したトルエン溶液にヨウ化メチルを加えて、第１のフラーレン誘導体のみを含有する懸濁物を生成させたが、この懸濁物をろ別して取り出し、これを走査型電子顕微鏡で観察したところ、ランダムな長さの棒状で、シート状の形態を有していなかった。
【００５５】
＜複合体の作製＞
（実施例８）
実施例１で得たナノシート２０ｍｇを、ポリスチレン（アルドリッチ社製、分子量１２万）０．２ｇを溶解したトルエン１ｍＬに溶解した溶液に加え、超音波により強制懸濁させた懸濁液をスライドガラス上にスピンコートした。真空圧下で乾燥後、スライドガラスから剥がして、フラーレンナノシートを含有し厚さ約５００ｎｍのフィルム状の複合体を得た。
【００５６】
（実施例９）
実施例１で得たフラーレンナノシート２０ｍｇを、１０％のＮａｆｉｏｎ（登録商標）水溶液（アルドリッチ社製）に加え、超音波により強制懸濁させた懸濁液をテフロン（登録商標）シャーレ内にキャストし、真空圧下で乾燥後、シャーレから取り出して、フラーレンナノシートを含有しフィルム状で厚さ約２０μｍのプロトン伝導性の複合体を得た。
【産業上の利用可能性】
【００５７】
本発明のナノシートは、樹脂の充填剤、あるいは、色素増感型太陽電池の電解質への添加剤、燃料電池、電気粘性流体などの電気化学的デバイスなどに好適に用いることができる。
【図面の簡単な説明】
【００５８】
【図１】実施例１で得たナノシートの走査型電子顕微鏡写真を示す図である。
【図１】
2006124298.tif 000014